(57)【要約】      （修正有）【課題】成長結晶表面に酸化ゲルマニウムが付着するのを防ぎ、低転位密度または無転位でゲルマニウムの単結晶を成長させることができるゲルマニウム単結晶の製造方法を提供する。【解決手段】石英るつぼ製、グラッシーカーボン製、またはグラファイトるつぼ製のるつぼ１０の内部で、ゲルマニウム融液１ａの表面の一部または全体を酸化ホウ素（B2O3）融液２ａで覆った後、チョクラルスキー法（ＣＺ法）によりゲルマニウム単結晶４を引き上げて結晶成長させる。炉内は、高真空またはアルゴンガス雰囲気である。【選択図】図１
2010275181.tif 000002
【特許請求の範囲】
【請求項１】
チョクラルスキー法（ＣＺ法）によるゲルマニウム（Ｇｅ）単結晶の製造方法であって、内壁表面がグラッシーカーボン製、グラファイト製または石英ガラス製のるつぼの内部で、ゲルマニウム融液の表面の一部または全体を酸化ホウ素（B2O3）融液で覆った後、ゲルマニウム単結晶を引き上げて結晶成長させることを、特徴とするゲルマニウム単結晶の製造方法。
【請求項２】
前記るつぼは、内壁表面が石英ガラス製のとき、フッ化水素酸水溶液または王水で洗浄して乾燥させた後、使用されることを、特徴とする請求項１記載のゲルマニウム単結晶の製造方法。
【請求項３】
前記ゲルマニウム融液は、ゲルマニウム原料の表面の酸化ゲルマニウム（GeO2）を剥離するよう、前記ゲルマニウム原料をフッ化水素酸と硝酸とを含む混合液中で洗浄、エッチングした後、水洗、乾燥させ、溶解して製造されることを、特徴とする請求項１または２記載のゲルマニウム単結晶の製造方法。
【請求項４】
10-3 Torr以下の圧力に減圧した後、高純度アルゴンガスで置換して１気圧とした雰囲気中で、結晶成長させることを、特徴とする請求項１、２または３記載のゲルマニウム単結晶の製造方法。
【請求項５】
酸素濃度が0.1 ppm以下のアルゴンガス雰囲気中で結晶成長させることを、特徴とする請求項１、２、３または４記載のゲルマニウム単結晶の製造方法。
【請求項６】
前記酸化ホウ素融液は、前記るつぼの外周部から前記ゲルマニウム融液の表面の２０〜８０％を覆うことを、特徴とする請求項１、２、３、４または５記載のゲルマニウム単結晶の製造方法。
【請求項７】
前記酸化ホウ素原料は、残留水分量が100 ppm以下であることを、特徴とする請求項６記載のゲルマニウム単結晶の製造方法。
【請求項８】
前記ゲルマニウム融液にホウ素（B）、ガリウム（Ga）、またはインジウム（In）のうち少なくとも一つの不純物を添加することを、特徴とする請求項１、２、３、４、５、６または７記載のゲルマニウム単結晶の製造方法。
【発明の詳細な説明】
【技術分野】
【０００１】
本発明は、チョクラルスキー法によるゲルマニウム単結晶の製造方法に関する。
【背景技術】
【０００２】
近年、ゲルマニウム（Ge）は、ガリウムヒ素（GaAs）との格子整合がよい（格子ミスマッチ：0.12%）ことから、宇宙用高効率ガリウムヒ素太陽電池の下地基板として利用されている。また、ゲルマニウムは、シリコン（Si）よりも電子および正孔の移動速度が数倍大きい（電子で2.5倍、正孔で4倍）ことから、次世代高速MOSFETのチャネル部、ソース、ドレイン部への適用が期待されている。
【０００３】
ガリウムヒ素太陽電池の下地基板としての利用を考えると、ゲルマニウムとガリウムヒ素との格子不整合は非常に小さく、ガリウムヒ素をゲルマニウム上にエピタキシャル成長しても、格子のミスフィットに基づく転位を生じることは考えにくい。しかし、下地基板のゲルマニウムに、結晶成長時に導入される転位が高密度で存在する場合には、ガリウムヒ素のエピタキシャル成長後に、成長層にそれらの転位が伝播する。転位では、一般的にキャリアが捕獲されることから、拡散長を短くすることに繋がり、結果的に太陽電池変換効率に影響を及ぼす。
【０００４】
図８に示すように、従来、ゲルマニウム（Ge）単結晶は、シリコン（Si）と同じく、引き上げ法（チョクラルスキー法：CZ法）によって成長させるのが一般的である（例えば、特許文献１参照）。また、種結晶を使用せずにゲルマニウム単結晶を製造する方法も提案されている（例えば、特許文献２参照）。これらの方法では、ゲルマニウム融液を保持するためのるつぼとして、内壁表面がカーボン製のるつぼが使用されている。
【０００５】
なお、チョクラルスキー法によりシリコン単結晶を製造する場合には、石英るつぼを用い、ネッキング法を適用することにより、転位を抑制して、無転位の結晶本体を成長させている。この場合、シリコン融液表面に異物は浮かないが、シリコン結晶中にるつぼから溶け出す酸素（O）が混入する。また、チョクラルスキー法によりガリウムヒ素（GaAs）の単結晶を製造する場合には、ｐＢＮるつぼを用い、融液からのAsの蒸発を防ぐために、液体封止剤として酸化ホウ素（B2O3）で融液表面を覆って結晶成長させる。この場合、無転位結晶成長は困難であり、結晶中にホウ素（B）が混入する。
【先行技術文献】
【特許文献】
【０００６】
【特許文献１】特開平１−２９０５８３号公報
【特許文献２】特開平１０−９５６８８号公報
【発明の概要】
【発明が解決しようとする課題】
【０００７】
特許文献１に記載のように、チョクラルスキー法によりゲルマニウム単結晶を製造する場合、ネッキング法を適用しても有転位になることが多いという課題があった。これは、ゲルマニウム原料表面の酸化膜や炉内の残留酸素により、ゲルマニウム融液の表面に酸化ゲルマニウム（GeO2）が浮き、この酸化ゲルマニウムが成長結晶に付着するためである。
【０００８】
本発明は、このような課題に着目してなされたもので、成長結晶表面に酸化ゲルマニウムが付着するのを防ぎ、低転位密度または無転位でゲルマニウムの単結晶を成長させることができるゲルマニウム単結晶の製造方法を提供することを目的としている。
【課題を解決するための手段】
【０００９】
上記目的を達成するために、本発明に係るゲルマニウム単結晶の製造方法は、チョクラルスキー法（ＣＺ法）によるゲルマニウム（Ｇｅ）単結晶の製造方法であって、内壁表面がグラッシーカーボン製、グラファイト製または石英ガラス製のるつぼの内部で、ゲルマニウム融液の表面の一部または全体を酸化ホウ素（B2O3）融液で覆った後、ゲルマニウム単結晶を引き上げて結晶成長させることを、特徴とする。
【００１０】
本発明に係るゲルマニウム単結晶の製造方法では、るつぼの内部で、ゲルマニウム融液の表面の一部または全体を酸化ホウ素の融液で覆うことにより、ゲルマニウム融液の表面に浮いた酸化ゲルマニウムを酸化ホウ素で捕捉することができる。これにより、チョクラルスキー法でゲルマニウム単結晶を引き上げるとき、成長結晶表面に酸化ゲルマニウムが付着するのを防ぐことができる。このため、ネッキング法を適用して種子と成長結晶との界面に発生する転位を消滅させた後、ゲルマニウム単結晶を引き上げることにより、そのまま低転位密度または無転位でゲルマニウムの単結晶を成長させることができる。
【００１１】
なお、酸化ホウ素融液の密度はゲルマニウム融液の密度よりも小さいため、酸化ホウ素融液はゲルマニウム融液に浮き、ゲルマニウム融液の表面の一部または全体を覆うことができる。また、本発明に係るゲルマニウム単結晶の製造方法により製造されたゲルマニウム単結晶には、酸化ホウ素からのホウ素（B）や酸素（O）の混入はほとんど認められない。
【００１２】
また、本発明に係るゲルマニウム単結晶の製造方法では、グラッシーカーボン、グラファイトおよび石英ガラスに対するゲルマニウム融液のぬれ性が悪いため、ゲルマニウム融液を覆う酸化ホウ素融液が、るつぼの内壁に向かって移動し、るつぼの内壁近傍に厚い層を形成する。このとき、酸化ホウ素融液に捕捉された酸化ゲルマニウムも、酸化ホウ素融液とともに、るつぼの内壁に向かって移動する。これにより、酸化ゲルマニウムが浮いていないゲルマニウム融液を、るつぼの中央に形成することができる。このるつぼの中央からゲルマニウム単結晶を引き上げることにより、酸化ゲルマニウムが付着せず、より低転位密度または無転位のゲルマニウム単結晶を成長させることができる。
【００１３】
また、酸化ホウ素融液の添加量を調節することにより、ゲルマニウム単結晶に酸化ゲルマニウムが全く付着しないようにすることができる。酸化ホウ素融液は、るつぼの中央でゲルマニウム融液が露出し、その周囲でゲルマニウム融液を覆うよう、るつぼの内部に添加されていることが好ましい。また、グラッシーカーボン、グラファイトおよび石英ガラスは、ゲルマニウムおよび酸化ホウ素と反応しにくいため、高純度で安定してゲルマニウム単結晶を製造することができる。
【００１４】
るつぼの内壁表面がグラッシーカーボン製のとき、酸化ホウ素融液もグラッシーカーボンに対するぬれ性が悪いため、結晶成長後のるつぼから、るつぼを破損させることなく、ゲルマニウムや酸化ホウ素の残留物を容易に除去することができる。このため、るつぼを再利用することができ、製造コストの低減を図ることもできる。また、るつぼの内壁表面がグラファイト製のとき、グラファイトに対する酸化ホウ素融液のぬれ性は比較的強く、結晶成長後の酸化ホウ素の残留物を完全に除去することはできないが、その残留物を再利用するのであれば、るつぼを再利用することができる。なお、るつぼは、内壁表面がグラッシーカーボン、グラファイトまたは石英ガラス製であればよく、外面がカーボン製やｐＢＮ製などであってもよい。
【００１５】
前記るつぼは、内壁表面が石英ガラス製のとき、フッ化水素酸水溶液または王水で洗浄して乾燥させた後、使用されることが好ましい。また、るつぼは、内壁表面がグラッシーカーボン製またはグラファイト製のとき、真空中にて約１０００℃で数時間加熱後、使用されることが好ましい。これらの場合、るつぼに付着した不純物成分を除去して、汚染を防ぐことができる。
【００１６】
本発明に係るゲルマニウム単結晶の製造方法で、前記ゲルマニウム融液は、ゲルマニウム原料の表面の酸化ゲルマニウム（GeO2）を剥離するよう、前記ゲルマニウム原料をフッ化水素酸と硝酸とを含む混合液中で洗浄、エッチングした後、水洗、乾燥させ、溶解して製造されることが好ましい。
【００１７】
この場合、硝酸によりゲルマニウム原料の表面を酸化させ、フッ化水素酸でその酸化膜を溶解して、ゲルマニウム原料の表面に自然形成されている酸化ゲルマニウムを除去することができる。また、ゲルマニウム原料の表面に付着している不純物成分も除去することができ、汚染を防ぐことができる。混合液は、フッ化水素酸と硝酸の体積比が１：５であることが好ましい。硝酸の比がこれより小さいと、エッチング直後にゲルマニウム原料の表面に形成される酸化ゲルマニウム膜が厚くなり、ゲルマニウム原料自身が黄色に変色する。また、硝酸の比がこれより大きいとエッチング速度が遅くなる。適度なエッチング速度を得るために、混合液は80℃まで加熱されていることが好ましい。
【００１８】
本発明に係るゲルマニウム単結晶の製造方法は、10-3 Torr以下の圧力に減圧した後、高純度アルゴンガスで置換して１気圧とした雰囲気中で、結晶成長させることが好ましい。特に、酸素濃度が0.1 ppm以下のアルゴンガス雰囲気中で結晶成長させることが好ましい。
【００１９】
これらの場合、酸素の混入をできる限り抑制することにより、酸化ゲルマニウムが形成されるのを防ぐことができる。10-3 Torrより高い炉内圧力でアルゴンガスを置換した場合、残留酸素や水分とゲルマニウム融液とが反応して酸化ゲルマニウムが形成されるため、低転位密度または無転位での結晶成長が阻害される。また、アルゴンガスの純度が低い場合や炉にリークがある場合も、炉内の酸素とゲルマニウム融液とが反応して酸化ゲルマニウムが形成される。なお、炉内の酸素とゲルマニウム融液とが反応して酸化ゲルマニウムが形成されるのを防ぐため、炉内はアルゴンガス雰囲気ではなく、高真空雰囲気であってもよい。
【００２０】
本発明に係るゲルマニウム単結晶の製造方法で、前記酸化ホウ素融液は、前記るつぼの外周部から前記ゲルマニウム融液の表面の２０〜８０％を覆うことが好ましい。この場合、ゲルマニウム融液が露出したるつぼの中央からゲルマニウム単結晶を引き上げることにより、ゲルマニウム単結晶に酸化ゲルマニウムが全く付着しないようにすることができる。
【００２１】
本発明に係るゲルマニウム単結晶の製造方法では、ゲルマニウム原料および酸化ホウ素原料をるつぼの内部に入れた後、溶解させてゲルマニウム融液および酸化ホウ素融液を製造することが好ましい。また、ゲルマニウム原料を溶解した後、酸化ホウ素原料をゲルマニウム融液に添加し、溶解して酸化ホウ素融液としてもよく、酸化ホウ素原料を溶解した後、その酸化ホウ素融液を、ゲルマニウム原料を溶解したゲルマニウム融液に添加してもよい。特に、酸化ホウ素原料は、残留水分量が100 ppm以下であることが好ましい。この場合、酸化ホウ素が、酸化ホウ素原料の残留水分とゲルマニウム融液とで反応して酸化ゲルマニウムを形成するのを抑制することができる。
【００２２】
本発明に係るゲルマニウム単結晶の製造方法は、前記ゲルマニウム融液にホウ素（B）、ガリウム（Ga）、またはインジウム（In）のうち少なくとも一つの不純物を添加してもよい。この場合、ｐ型のゲルマニウム単結晶を製造することができる。ホウ素、ガリウムおよびインジウムは、酸化ホウ素に含まれるホウ素と反応しないため、高純度のｐ型のゲルマニウム単結晶を製造することができる。
【発明の効果】
【００２３】
本発明によれば、成長結晶表面に酸化ゲルマニウムが付着するのを防ぎ、低転位密度または無転位でゲルマニウムの単結晶を成長させることができるゲルマニウム単結晶の製造方法を提供することができる。
【図面の簡単な説明】
【００２４】
【図１】本発明の実施の形態のゲルマニウム単結晶の製造方法を示す、石英るつぼを使用した場合の模式断面図である。
【図２】本発明の実施の形態のゲルマニウム単結晶の製造方法の製造工程を示す（ａ）ゲルマニウム原料および酸化ホウ素原料を石英るつぼの内部に入れた状態の断面図、（ｂ）酸化ホウ素原料が溶解し、酸化ホウ素融液となった状態の断面図、（ｃ）ゲルマニウム原料が溶解し、ゲルマニウム融液となった状態の断面図、（ｄ）（ｃ）の状態の平面図、（ｅ）酸化ホウ素融液がるつぼの内壁に向かって移動した状態の断面図、（ｆ）（ｅ）の状態の平面図である。
【図３】本発明の実施の形態のゲルマニウム単結晶の製造方法を示す、グラッシーカーボンるつぼを使用した場合の模式断面図である。
【図４】本発明の実施の形態のゲルマニウム単結晶の製造方法により、石英るつぼを使用して製造されたゲルマニウム単結晶を示す側面図である。
【図５】（ａ）、（ｂ）図４に示すゲルマニウム単結晶の断面の顕微鏡写真、（ｃ）、（ｄ）従来の方法で製造されたゲルマニウム単結晶の断面の顕微鏡写真である。
【図６】本発明の実施の形態のゲルマニウム単結晶の製造方法により、グラッシーカーボンるつぼを使用して製造されたゲルマニウム単結晶を示す側面図である。
【図７】（ａ）、（ｂ）図６に示すゲルマニウム単結晶の断面の顕微鏡写真である。
【図８】従来のゲルマニウム単結晶の製造方法を示す模式断面図である。
【発明を実施するための形態】
【００２５】
以下、図面に基づき本発明の実施の形態について説明する。
図１乃至図５は、本発明の実施の形態のゲルマニウム単結晶の製造方法を示している。
図１および図３に示すように、本発明の実施の形態のゲルマニウム単結晶の製造方法は、石英るつぼ１０、グラッシーカーボンるつぼ２０またはグラファイトるつぼ（図示せず）を使用して、チョクラルスキー法（ＣＺ法）により実施される。
【００２６】
図１および図３に示すように、石英るつぼ１０、グラッシーカーボンるつぼ２０またはグラファイトるつぼは、炉内に設置され、外面がカーボンるつぼサセプタ１１で覆われている。カーボンるつぼサセプタ１１の外側には、カーボンるつぼサセプタ１１と所定の間隔をあけてカーボンヒータ１２が設けられ、石英るつぼ１０またはグラッシーカーボンるつぼ２０、およびるつぼの内部を加熱可能になっている。また、炉は、内壁がカーボン製の保温材１３で覆われている。
【００２７】
石英るつぼ１０を使用する場合、図２（ａ）に示すように、本発明の実施の形態のゲルマニウム単結晶の製造方法は、まず、ゲルマニウム原料１および酸化ホウ素原料２を石英るつぼ１０の内部に入れる。このとき、石英るつぼ１０は、内面が石英ガラス製で、フッ化水素酸水溶液または王水で洗浄して乾燥させたものである。また、ゲルマニウム原料１は、フッ化水素酸と硝酸とを１：５の体積比で含む８０℃の混合液中で洗浄、エッチングした後、水洗、乾燥して、表面の酸化ゲルマニウムを剥離したものである。酸化ホウ素原料２は、残留水分量が100 ppm以下の、市販の工業用高純度品である。
【００２８】
次に、炉内の酸素濃度が0.1 ppm以下になるよう、炉内を、10-3 Torr以下の圧力に減圧した後、高純度アルゴンガスで置換して１気圧にする。カーボンヒータ１２で、石英るつぼ１０およびその内部を加熱する。図２（ｂ）に示すように、４８０℃まで加熱すると、酸化ホウ素原料２が溶解し、酸化ホウ素融液２ａとなる。さらに、図２（ｃ）に示すように、９３８℃まで加熱すると、ゲルマニウム原料１が溶解し、ゲルマニウム融液１ａとなる。
【００２９】
このとき、図２（ｃ）および（ｄ）に示すように、酸化ホウ素融液２ａの密度はゲルマニウム融液１ａの密度よりも小さいため、酸化ホウ素融液２ａがゲルマニウム融液１ａに浮き、ゲルマニウム融液１ａの表面を覆う。これにより、ゲルマニウム融液１ａの表面に浮いた酸化ゲルマニウムを酸化ホウ素融液２ａで捕捉することができる。また、酸化ホウ素融液２ａの方がゲルマニウム融液１ａより石英ガラスに対するぬれ性が強く、石英ガラスに対するゲルマニウム融液１ａのぬれ性が悪いため、図２（ｅ）および（ｆ）に示すように、ゲルマニウム融液１ａを覆う酸化ホウ素融液２ａが、石英るつぼ１０の内壁に向かって移動し、石英るつぼ１０の内壁近傍に厚い層を形成する。これにより、酸化ホウ素融液２ａに捕捉された酸化ゲルマニウムも、酸化ホウ素融液２ａとともに、石英るつぼ１０の内壁に向かって移動する。こうして、酸化ゲルマニウムが浮いていないゲルマニウム融液１ａを、石英るつぼ１０の中央に形成することができる。
【００３０】
ネッキング法を適用して種子と成長結晶との界面に発生する転位を消滅させるよう、石英るつぼ１０の中央で、ゲルマニウム融液１ａにゲルマニウム種結晶３で種子づけを行う。種子づけの後、種結晶３を引き上げることにより、ゲルマニウム単結晶４を引き上げて結晶成長させる。このとき、ゲルマニウム融液１ａの表面に酸化ゲルマニウムが浮いていないため、成長結晶表面に酸化ゲルマニウムが付着するのを防ぐことができる。こうして、本発明の実施の形態のゲルマニウム単結晶の製造方法は、低転位密度または無転位でゲルマニウム単結晶４を成長させることができる。
【００３１】
本発明の実施の形態のゲルマニウム単結晶の製造方法では、ゲルマニウム原料１をフッ化水素酸と硝酸と含む混合液中で洗浄、エッチングすることにより、硝酸によりゲルマニウム原料１の表面を酸化させ、フッ化水素酸でその酸化膜を溶解することができる。これにより、ゲルマニウム原料１の表面に自然形成されている酸化ゲルマニウムを除去することができる。また、ゲルマニウム原料１の表面に付着している不純物成分も除去することができ、汚染を防ぐことができる。混合液の、フッ化水素酸と硝酸の体積比が１：５であることにより、エッチング直後にゲルマニウム原料１の表面に形成される酸化ゲルマニウム膜を最も薄くできるとともに、エッチング速度を速くすることができる。また、混合液が80℃に加熱されているため、適度なエッチング速度を得ることができる。
【００３２】
酸化ホウ素原料２の残留水分量が100 ppm以下と少ないため、酸化ホウ素が酸化ホウ素原料２の残留水分とゲルマニウム融液１ａとで反応して酸化ゲルマニウムを形成するのを抑制することができる。使用前に、石英るつぼ１０を、フッ化水素酸水溶液または王水で洗浄することにより、石英るつぼ１０に付着した不純物成分を除去して、汚染を防ぐことができる。また、石英るつぼ１０は酸化ホウ素と反応しにくいため、高純度で安定してゲルマニウム単結晶４を製造することができる。
【００３３】
炉内を、10-3 Torr以下の圧力に減圧した後、高純度アルゴンガスで置換して１気圧にすることにより、酸素の混入をできる限り抑制し、酸化ゲルマニウムが形成されるのを防ぐことができる。なお、炉内の酸素とゲルマニウム融液１ａとが反応して酸化ゲルマニウムが形成されるのを防ぐため、炉内はアルゴンガス雰囲気ではなく、10-5 Torr以下の高真空雰囲気であってもよい。
【００３４】
本発明の実施の形態のゲルマニウム単結晶の製造方法では、例えば、石英るつぼ１０の外周部からゲルマニウム融液１ａの表面の２０〜８０％、より好ましくは４０〜８０％を覆い、石英るつぼ１０の中央でゲルマニウム融液１ａが露出するよう、酸化ホウ素融液２ａの添加量を調節することにより、ゲルマニウム単結晶４に酸化ゲルマニウムが全く付着しないようにすることができる。
【００３５】
なお、本発明の実施の形態のゲルマニウム単結晶の製造方法では、ゲルマニウム原料１を溶解した後、酸化ホウ素原料２をゲルマニウム融液１ａの表面に添加し、酸化ホウ素原料２を溶解して酸化ホウ素融液２ａとしてもよい。この場合、ゲルマニウム融液１ａの中心付近に酸化ホウ素原料２を添加することにより、酸化ゲルマニウムを確実に捕捉して、石英るつぼ１０の内壁近傍まで移動させることができる。また、酸化ホウ素原料２を溶解した後、その酸化ホウ素融液２ａを、ゲルマニウム原料１を溶解したゲルマニウム融液１ａの表面に添加してもよい。
【００３６】
本発明の実施の形態のゲルマニウム単結晶の製造方法は、ゲルマニウム融液１ａにホウ素（B）、ガリウム（Ga）、またはインジウム（In）のうち少なくとも一つの不純物を添加してもよい。この場合、ｐ型のゲルマニウム単結晶４を製造することができる。ホウ素、ガリウムおよびインジウムは、酸化ホウ素に含まれるホウ素と反応しないため、高純度のｐ型のゲルマニウム単結晶４を製造することができる。
【００３７】
なお、図３に示すように、グラッシーカーボンるつぼ２０を使用する場合も、石英るつぼ１０を使用する場合と同様に、低転位密度または無転位でゲルマニウム単結晶４を成長させることができる。また、この場合、ゲルマニウム融液１ａだけでなく、酸化ホウ素融液２ａもグラッシーカーボンに対するぬれ性が悪いため、結晶成長後のグラッシーカーボンるつぼ２０から、るつぼを破損させることなく、ゲルマニウム融液１ａや酸化ホウ素融液２ａの残留物を容易に除去することができる。このため、グラッシーカーボンるつぼ２０の再利用が可能であり、製造コストの低減を図ることもできる。
【００３８】
また、図示していないが、グラファイトるつぼを使用する場合も、石英るつぼ１０やグラッシーカーボンるつぼ２０を使用する場合と同様に、低転位密度または無転位でゲルマニウム単結晶４を成長させることができる。グラファイトに対する酸化ホウ素融液２ａのぬれ性は比較的強く、結晶成長後の酸化ホウ素融液２ａの残留物を完全に除去することはできないが、その残留物を再利用するのであれば、グラファイトるつぼを再利用することができる。なお、グラッシーカーボンるつぼ２０またはグラファイトるつぼを使用する場合、使用前に、るつぼを真空中にて約１０００℃で数時間加熱することにより、るつぼに付着した不純物成分を除去して、汚染を防ぐことができる。
【００３９】
石英ガラス製、グラッシーカーボン製およびグラファイト製のるつぼを使用した場合の、ぬれ性と再利用の可否とをまとめ、表１に示す。なお、石英るつぼ１０を使用する場合、結晶成長後の石英るつぼ１０から、酸化ホウ素融液２ａを完全に除去することはできない。このため、冷却過程で、石英るつぼ１０が酸化ホウ素融液２ａの残留物との熱膨張係数の差異によって割れてしまい、石英るつぼ１０を再利用することはできない。
【００４０】
【表１】
2010275181.tif 000003
【実施例１】
【００４１】
本発明の実施の形態のゲルマニウム単結晶の製造方法により、図１に示す石英るつぼ１０を使用して、長さが約６ｃｍ、径が２〜３ｃｍ程度のゲルマニウム単結晶４を製造した。製造したゲルマニウム単結晶４の側面図を図４に、図４に示すゲルマニウム単結晶４の断面の顕微鏡写真を図５（ａ）および（ｂ）に示す。また、比較のため、酸化ホウ素を使用しない、図８に示す従来の方法で製造したゲルマニウム単結晶の断面の顕微鏡写真を図５（ｃ）および（ｄ）に示す。なお、図５（ａ）〜（ｄ）中のエッチピット（図中の黒い点）が転位である。
【００４２】
図５（ａ）および（ｂ）に示すゲルマニウム単結晶４の転位は、図５（ｃ）および（ｄ）に示すゲルマニウム単結晶の転位よりも少ないことが確認できる。具体的には、図５（ａ）および（ｂ）に示すゲルマニウム単結晶４の転位密度は、０．２〜１．２×１０３／ｃｍ２であり、図５（ｃ）および（ｄ）に示すゲルマニウム単結晶の転位密度は、１７〜１９×１０３／ｃｍ２である。このように、本発明の実施の形態のゲルマニウム単結晶の製造方法により製造されたゲルマニウム単結晶４は、従来の方法で製造されたゲルマニウム単結晶よりも、転位密度が低いことが確認された。図５に示す具体例では、ゲルマニウム単結晶の転位密度を１０分の１以下にまで低減することができた。
【００４３】
また、図４に示すゲルマニウム単結晶４の表面に対して、二次イオン質量分析（ＳＩＭＳ）を行った結果、ホウ素（B）および酸素（O）は、ＳＩＭＳの検出下限（２×１０１５／ｃｍ３）以下であった。このように、本発明に係るゲルマニウム単結晶の製造方法により製造されたゲルマニウム単結晶４には、酸化ホウ素からのホウ素（B）や酸素（O）の混入はほとんど認められないことが確認された。このため、ゲルマニウム融液１ａの表面を酸化ホウ素融液２ａで覆っても、製造されるゲルマニウム単結晶４の品質や電気特性にはほとんど影響がなく、高品質のゲルマニウム単結晶４を製造することができる。
【実施例２】
【００４４】
本発明の実施の形態のゲルマニウム単結晶の製造方法により、図３に示すグラッシーカーボンるつぼ２０を使用して、長さが約８ｃｍ、径が２〜３ｃｍ程度のｐ型のゲルマニウム単結晶４を製造した。製造したゲルマニウム単結晶４の側面図を図６に、図６に示すゲルマニウム単結晶４の断面の顕微鏡写真を図７（ａ）および（ｂ）に示す。なお、図６に示すゲルマニウム単結晶４のキャリア濃度は、２×１０１４／ｃｍ３である。また、図７（ａ）および（ｂ）中のエッチピット（図中の黒い点）が転位である。
【００４５】
図７（ａ）および（ｂ）に示すゲルマニウム単結晶４の転位は、１×１０２／ｃｍ２以下であり、図５（ｃ）および（ｄ）に示すゲルマニウム単結晶の転位よりも少ないことが確認できる。このように、本発明の実施の形態のゲルマニウム単結晶の製造方法により製造されたゲルマニウム単結晶４は、従来の方法で製造されたゲルマニウム単結晶よりも、転位密度が低いことが確認された。図７に示す具体例では、ゲルマニウム単結晶の転位密度を１００分の１以下にまで低減することができた。
【００４６】
また、図６に示すゲルマニウム単結晶４の表面に対して、酸素（O）の測定を行った結果、酸素（O）は検出下限（１×１０１５／ｃｍ３）以下であった。このように、本発明に係るゲルマニウム単結晶の製造方法により製造されたゲルマニウム単結晶４には、酸化ホウ素からの酸素（O）の混入はほとんど認められないことが確認された。このため、ゲルマニウム融液１ａの表面を酸化ホウ素融液２ａで覆っても、製造されるゲルマニウム単結晶４の品質や電気特性にはほとんど影響がなく、高品質のゲルマニウム単結晶４を製造することができる。
【００４７】
本発明に係るゲルマニウム単結晶の製造方法によれば、低転位密度または無転位のゲルマニウム単結晶を製造することができ、ガリウムヒ素を表層とする高効率太陽電池（主に宇宙用）の下地基板、次世代高速MOSFETデバイスの下地基板、赤外線窓材料としての利用が期待できる。また、そのゲルマニウム単結晶を利用した太陽電池、次世代高速MOSFETデバイス、赤外線窓材料の高品質化も期待できる。
【符号の説明】
【００４８】
１    ゲルマニウム原料
１ａ  ゲルマニウム融液
２    酸化ホウ素原料
２ａ  酸化ホウ素融液
３    種結晶
４    ゲルマニウム単結晶
１０  石英るつぼ
１１  カーボンるつぼサセプタ
１２  カーボンヒータ
１３  保温材
２０  グラッシーカーボンるつぼ
【図１】
2010275181.tif 000004
【図２】
2010275181.tif 000005
【図３】
2010275181.tif 000006
【図４】
2010275181.tif 000007
【図５】
2010275181.tif 000008
【図６】
2010275181.tif 000009
【図７】
2010275181.tif 000010
【図８】
2010275181.tif 000011